(57)【要約】この発明は、シラン官能性の１以上の非極性重合体を含むプライマーを非極性基体上に塗布する段階、そしてその後に顔料入りコーティングの１以上の層をプライマー層上に塗布する段階を含む、非極性基体をコーティングする方法に関する。さらなる面では、この発明は、非極性基体用のプライマーに関する。【特許請求の範囲】
【請求項１】
シラン官能性の１以上の非極性重合体を含むプライマーを非極性基体上に塗布する段階、そしてその後に顔料入りコーティングの１以上の層をプライマー層上に塗布する段階を含む、非極性基体をコーティングする方法。
【請求項２】
プライマー上に塗布されるコーティング組成物がベースコートであり、そしてその後にクリアコートの１以上の層がベースコート上に塗布される、請求項１に従う方法。
【請求項３】
ベースコートおよびクリアコートがウェットオンウェットで塗布され、そしてその後の段階で一緒に硬化される、請求項２に従う方法。
【請求項４】
非極性重合体を含むプライマー組成物であって、該重合体がシラン基を含む組成物。
【請求項５】
重合体がポリオレフィンである、請求項４に従うプライマー組成物。
【請求項６】
ポリオレフィンがポリプロピレンである、請求項５に従うプライマー組成物。
【請求項７】
1以上の伝導性顔料を含む、請求項４に従うプライマー組成物。
【請求項８】
シラノール縮合触媒を含む、請求項４に従うプライマー組成物。
【請求項９】
シラノール縮合触媒が有機スズ化合物である、請求項８に従うプライマー組成物。
【請求項１０】
有機スズ化合物がジラウリン酸ジブチルスズであるような、請求項８に従うプライマー組成物。
【請求項１１】
重合体が重合体の２０重量％まで、たとえば３〜１０重量％、たとえば約５重量％のシラン官能性基を含む、請求項４に従うプライマー組成物。
【請求項１２】
組成物がアルキル化芳香族炭化水素樹脂を含む、請求項４に従うプライマー組成物。
【請求項１３】
組成物がＡｒｏｍａｔｉｃ（商標）１００を溶媒として含む、請求項４に従うプライマー組成物。
【請求項１４】
請求項１に従ってコーティングされた非極性基体。
【請求項１５】
基体がポリオレフィン基体である、請求項１４に従う非極性基体。
【請求項１６】
ポリオレフィン基体がポリプロピレン基体である、請求項１５に従う非極性基体。
【請求項１７】
基体がゴム変性ポリプロピレンである、請求項１６に従う非極性基体。
【発明の詳細な説明】
【技術分野】
【０００１】
本発明は、非極性基体を処理する方法およびプライマーに関する。非極性基体は、電子の自由運動を許さない材料の基体、たとえば熱可塑性ポリオレフィン性の基体である。熱可塑性オレフィン、たとえばポリプロピレンの使用は、特に自動車産業において、当該材料の低コストおよびその成形性およびリサイクル可能性の故に増加し続けている。しかし、当該材料の非常に低い表面張力のために、当該基体を塗装するには特別の前処理技術が要求される。
【背景技術】
【０００２】
しばしば使用される前処理技術は、たとえば火炎処理またはコロナ放電である。これらの技術は、大きな安全上の欠陥を持つ。他の前処理技術は、接着促進剤、たとえば塩素化ポリオレフィンの使用である。塩素化ポリオレフィンに基づいたコーティングは、一般に低固形分で塗布され、そして後続のコーティング層の静電塗装を容易にするために通常、伝導性にされる。しかし、塩素化ポリオレフィンは高価であり、そして化学的耐性に負の影響を持つことが見出された。
【０００３】
さらに、非塩素化ポリオレフィンが試みられたが、塩素化ポリオレフィンと同じように、これらの接着促進剤は、化学的耐性を減少する。その上、当該プライマー上に塗布された後続のコーティング膜への接着性は、特定のトップコートにだけ効果を示すことが見出された。
【発明の開示】
【発明が解決しようとする課題】
【０００４】
本発明の目的は、非極性基体並びにプライマーの層上に塗布された後続のコーティング層に、化学的耐性を減少することなく、良好な接着を示すプライマーを提供することである。本発明のさらなる目的は、非極性基体をコーティングし、良好なプライマー／基体間接着並びにプライマーとプライマー上に塗布された後続のコーティングとの間の良好な接着が得られる方法である。
【課題を解決するための手段】
【０００５】
本発明の目的は、シラン官能性の１以上の非極性重合体を含むプライマーを基体上に塗布する段階、そして顔料入りコーティングの層をプライマー層上に塗布する段階を含む、非極性基体をコーティングする方法によって達成される。非極性重合体は、シラン官能性基以外にはイオン性または他の極性基を実質的に含まない主鎖を持つ重合体である。この点に関して、「実質的に含まない」とは、重合体の約５重量％未満、好ましくは約１重量％未満を意味する。
【発明の効果】
【０００６】
本発明に従う方法は、高温ベークまたは低温ベークのベースコート／クリアコート系でコーティングされたときにも、優れたプライマー−基体間接着を生じることが見出された。驚くべきことに、プライマーは、非極性基体だけでなく、プライマー上に塗布された、一般に、より極性の性質を持つ後続の顔料入りコーティング層にも優れた接着性を示した。本発明に従う方法を使用してコーティングされた基体は、良好な化学的耐性、特にガソリン耐性、並びに熱衝撃および噴射水流試験での良好な結果を示す。該プライマーは、熱可塑性ポリオレフィン性の基体、たとえばゴム変性ポリプロピレン基体に特に適していることは明白であった。
【発明を実施するための最良の形態】
【０００７】
本発明に従うプライマーの実施態様で使用されることができる好適なシラン変性重合体は、シラン変性ポリオレフィン、特にアルファーポリオレフィン、オレフィンの単独または共重合体、たとえばポリエチレン、ポリプロピレン、ポリブチレン、エチレン−プロピレン、エチレン−ヘキシレン、エチレン−ブチレン−スチレン、エチレン−ビニルエステル（たとえば、エチレン−酢酸ビニル）、エチレン−（メタ）アクリル酸エステル（たとえば、エチレン−アクリル酸エチル、エチレン−アクリル酸メチルおよびエチレン−アクリル酸ブチル）である。商業的に入手できるシラン変性ポリオレフィンの特に好適な例は、Ｄｅｇｕｓｓａ社から入手できるＶｅｓｔｏｌａｓｔ（商標）２０６である。
【０００８】
プライマーに使用される重合体は、重合体の２０重量％まで、たとえば０．１〜１０重量％、または０．５〜６重量％のシラン官能基を含むことができる。
【０００９】
プライマーは、典型的には、要求される粘度を得るために１以上の溶媒を含む。この目的のために、溶媒、たとえば芳香族（たとえば、キシレンおよび／またはトルエン）若しくは脂肪族炭化水素、エステル、エーテル、アルコール、ケトン、酢酸エーテルエステルまたはこれらの混合物が使用されることができる。特に好適な溶媒は、たとえばＥｘｘｏｎ−Ｍｏｂｉｌ社から商業的に入手できるＡｒｏｍａｔｉｃ（商標）１００であり、これは、キシレンまたはトルエンよりも良好な溶液外観を与え、そして有害な大気汚染物質のより少ない含有量を持つ芳香族炭化水素の混合物である。好適な非芳香族溶媒は、たとえばＡｓｈｌａｎｄ  Ｃｈｅｍｉｃａｌ社から入手できるＶＭＰ（商標）ナフサである。２以上のこれらの溶媒の混合物が使用されることもできる。たとえば、トルエン、キシレンおよび／またはＶＭＰ（商標）ナフサが、所望の乾燥特性および溶解性を得るために、単独でまたはＡｒｏｍａｔｉｃ（商標）１００と一緒に使用されることができる。固形分含有量は、たとえば約１５重量％〜約３５重量％の範囲であることができるが、これよりも低いまたは高い固形分含有量も、それが所望であれば使用されることができる。
【００１０】
湿分の影響下で、シラン基は加水分解されて、シラノールを生成する。重合体はその後で、たとえばシラノール縮合によってまたはヒドロキシ官能性重合体との反応によって、架橋されることができる。シラノール縮合反応は、シラノール縮合触媒、例としてカルボン酸金属塩、たとえばジラウリン酸ジブチルスズ、有機金属化合物、たとえばチタン酸テトラブチル、有機塩基、たとえばエチルアミン、並びに無機酸および脂肪酸によって触媒されることができる。さらなる好適な触媒が、米国特許第３，６４６，１５５号に開示されている。触媒は、任意的にプライマー組成物の０．００４〜０．２重量％、たとえば０．０１〜０．１重量％の量で使用されることができる。
【００１１】
プライマー組成物は、さらなる成分、たとえば充填材または顔料を含むこともできる。好適な充填材は、たとえばタルクおよび炭酸カルシウムである。有機または無機の顔料、たとえば２酸化チタンが使用されることができる。伝導性顔料、たとえば伝導性カーボンブラックが使用されることもできる。
【００１２】
本発明のプライマー組成物は、他の添加剤を含むこともできる。典型的な添加剤は、非限定的な例として挙げれば、分散剤、たとえば大豆レシチン；反応性希釈剤；可塑剤；レベリング剤、たとえばアクリル酸エステルオリゴマー；消泡剤、たとえばシリコーン油；有機酸の金属塩、たとえばエチルヘキサン酸コバルト；キレート化剤；レオロジー調整剤、たとえばベントナイト、熱分解シリカ、水素化ひまし油誘導体、およびモノアミンへのジ−またはトリ−イソシアナートの付加物；酸化防止剤、たとえば置換フェノール；並びにＵＶ安定剤、たとえばベンゾフェノン、トリアゾール、安息香酸エステルおよびヒンダードビピリジルアミンである。
【００１３】
プライマー組成物への１以上のアルキル化芳香族炭化水素樹脂の添加は、プライマーの缶内安定性を有意に改善することが観察された。好適な樹脂の商業的に入手できる例は、Ｎｅｖｉｌｌｅ  Ｃｈｅｍｉｃａｌ社から入手できるＮｅｖｃｈｅｍ（商標）１４０である。
【００１４】
プライマーは、非極性基体、例として熱可塑性ポリオレフィン基体、たとえばポリプロピレンまたはポリエチレンからつくられた基体に使用するのに特に適している。
【００１５】
たとえば自動車産業においては通常であるように、プライマー上に塗布されるコーティング組成物は、ベースコートであることができ、それは次にクリアコートでコーティングされる。任意的に、当該ベースコート／クリアコート系は、ウェットオンウェット法によって塗布されることができる。当該方法では、プライマーは、非極性基体上に塗布され、急速に、たとえば約５分間乾燥され、そしてベースコートでコーティングされる。ベースコート層のフラッシュ乾燥、たとえば約５分間の乾燥の後、クリアコートがベースコート上に塗布される。その後、プライマー、ベースコートおよびクリアコートは、たとえばベーキングまたはＵＶ硬化または任意の他の適当な硬化方法によって、一緒に硬化される。
【００１６】
ベースコート／クリアコート系を使用する代わりに、モノコート系が、それが必要であれば使用されることができる。モノコート系では、単一の顔料入りコーティングが、クリアコートの使用なしに、プライマー層上に塗布される。
【００１７】
ベースコート、モノコートおよび／またはクリアコートは、たとえば水媒体または溶媒媒体のコーティングであることができる。溶媒媒体のベースコートは、水媒体のクリアコートと、そしてそれが所望であればその逆で、組み合わされることができる。
【００１８】
ベースコート、クリアコートまたはモノコートは、任意の適当な架橋または硬化機構に基づくことができる。コーティングは、保護されたまたは潜在性の架橋体を使用する１Ｋ、すなわち単一成分系であることができる。あるいは、２Ｋ、すなわち多成分コーティングが使用されることができ、その場合には架橋体および共反応性結合剤は別々に保管され、そして塗布の直前またはその間に混合される。
【００１９】
ベースコートおよびクリアコート系に好適な架橋機構は、たとえばＮＣＯ−ＯＨ架橋であり、一般的にポリイソシアナート架橋体およびヒドロキシ官能性樹脂によって、またはそれが所望であればその逆によって具体化される。
【００２０】
好適なポリイソシアナートの例は、１，６−ヘキサンジイソシアナート、１，６−ヘキサメチレンジイソシアナート、イソホロンジイソシアナート、テトラメチルキシリレンジイソシアナート、２−メチル−１，５−ペンタンジイソシアナート、２，２，４−トリメチル−１，６−ヘキサメチレンジイソシアナート、１，１２−ドデカンジイソシアナート、メチレンビス（４−シクロヘキシルイソシアナート）またはビス（イソシアナートシクロヘキシル）メタンおよびこれらの付加物、たとえばビウレットまたはイソシアヌレートを含む。好適なビウレットは、たとえば１，６−ヘキサメチレンジイソシアナートのビウレットであり、Ｄｅｓｍｏｄｕｒ（商標）ＮとしてＢａｙｅｒ社から商業的に入手できる。好適なイソシアヌレートの例は、１，６−ヘキサメチレンジイソシアナートのイソシアヌレートおよびイソホロンジイソシアナートのイソシアヌレートであり、それぞれＤｅｓｍｏｄｕｒ（商標）Ｎ−３３９０およびＤｅｓｍｏｄｕｒ（商標）Ｚ−４３７０として、両方ともＢａｙｅｒ社から商業的に入手できる。一般に、ＮＣＯ：ＯＨ比は、０．５〜３：１、たとえば１〜２：１の範囲である。
【００２１】
早すぎる架橋を防止するために、架橋体および共反応性化合物は、別々にパックされ、そして塗布の直前またはその間に混合される（一般に、２Ｋまたは２成分系と呼ばれる）。あるいは、架橋性官能基の一方は保護されることができ、これによって全成分の混合物を単一のパックまたは容器に詰めることが可能になる（１Ｋすなわち１成分系）。保護された成分は、たとえば上げられた温度、水分、光等の影響のもとに保護をはずされることができる。イソシアナートに対する好適な保護剤は、たとえばケトオキシム、マロン酸エステルまたはアセト酢酸エステルである。好適な単官能性保護剤は、たとえばマロン酸ジエチルエステル、アセト酢酸エチル、ε−カプロラクタム、ブタノンオキシム、シクロヘキサノンオキシム、１，２，４−トリアゾール、ジメチル−１，２，４−トリアゾール、３，５−ジメチルピラゾールまたはイミダゾールである。好ましくは、保護剤は、１６０℃まで、より好ましくは１５０℃までの温度範囲内で開裂するものが使用される。
【００２２】
イソシアナート架橋体は、ＮＣＯ／ＯＨ硬化系においてだけでなく、活性水素を持つ官能基を含む重合体、たとえばポリチオールまたはポリアミンと組み合わされて使用されることができる。
【００２３】
ヒドロキシ官能性化合物のためのさらなる好適な架橋体は、たとえばメラミン架橋体である。好適なメラミンの例は、部分的におよび完全にアルキル化されたメラミンホルムアルデヒド縮合体、たとえばメチル化メラミンホルムアルデヒド樹脂である。特定の例は、ヘキサメトキシメチルメラミン（たとえば、Ｃｙｍｅｌ（商標）３０３）、エーテルメトキシ／ブトキシメチルメラミン混合物（たとえば、Ｃｙｍｅｌ（商標）１１３５）、高イミノ重合体性メトキシメチルメラミン（たとえば、Ｃｙｍｅｌ（商標）３２５）であり、全ての挙げられたＣｙｍｅｌ（商標）製品は、Ｃｙｔｅｃ  Ｉｎｄｕｓｔｒｉｅｓ社から商業的に入手できる。
【００２４】
プライマーは、任意の適当な方法、たとえばローラーコーティング、スプレー法、刷毛塗り法、流し塗り法または浸漬法によって基体に塗布されることができる。プライマーは、典型的には約５〜１０マイクロメーター、たとえば６〜８マイクロメーターの乾燥膜層の厚さで塗布される。ベースコート層またはモノコート層は、一般に２０〜５０マイクロメーター、たとえば３０〜４０マイクロメーターの乾燥膜層の厚さで塗布される。クリアコートが塗布されるならば、乾燥膜層の厚さは、典型的には約４０〜５０マイクロメーターである。
【００２５】
本発明は、さらに以下の実施例によって説明され、そして例示される。実施例においては、内容物のすべての量は、そうでなく示された以外は重量部、ｐｂｗで表される。
【実施例１】
【００２６】
Ｄｅｇｕｓｓａ社から入手できるシラン変性ポリオレフィン、Ｖｅｓｔｏｐｌａｓｔ（商標）２０６が溶融され、そしてＡｒｏｍａｔｉｃ（商標）１００中に溶解されて、２０％溶液が得られた。１００ｐｂｗのこの溶液が、２．４ｐｂｗの伝導性カーボンブラックおよび０．９３ｐｂｗのタルクと混合され、水平型分散ミル中でガラスビーズを用いて粉砕され、ヘグマンゲージ基準で最低４の磨砕細度を達成した。その後、１１２ｐｂｗのトルエンおよび、ジラウリン酸ジブチルスズのＡｒｏｍａｔｉｃ（商標）１００中１％溶液１．９１ｐｂｗが添加された。
【００２７】
得られたプライマー組成物が、熱可塑性材料（Ｂａｓｅｌｌ社の反応器グレードＴＰＯ、ＣＡ  １８６  ＡＣ）の１連のパネル上に、約５〜１０μｍの乾燥膜厚さで塗布された。その後、２成分溶媒媒体ウレタンベースコートが、約３８μｍの乾燥膜厚さで塗布された。ベースコートは、イソシアナート架橋体によって架橋されたヒドロキシ官能性ポリエステルに基づいていた。プライマーおよびベースコートは、５分間室温でフラッシュ乾燥された。その後、ヒドロキシ官能性アクリル樹脂およびイソシアナート架橋体に基づいた２成分ウレタンクリアコートが塗布された。１０分のフラッシュ乾燥後、全系は８０℃で３０分間ベークされた。
【実施例２】
【００２８】
実施例１が、別のベースコート／クリアコート系を用いたこと以外は繰り返された。ベースコートは、ポリエステルポリオールおよびメラミン架橋体に基づいた１成分溶媒媒体組成物であった。クリアコートは、ポリウレタンポリオールおよびメラミン架橋体に基づいた１成分溶媒媒体組成物であった。塗布後、全系は１２０℃の温度で３０分間ベークされた。
【００２９】
パネルは、表１に明細を示された試験方法を使用して、Ｇｅｎｅｒａｌ  Ｍｏｔｏｒｓ社の仕様に従って試験された。
【００３０】
【表１】
2006519689.tif 000002
【００３１】
（比較例Ａ）
非シラン変性グレード、Ｖｅｓｔｏｐｌａｓｔ（商標）７０８が溶融され、そしてＡｒｏｍａｔｉｃ（商標）１００中に溶解されて、２０％溶液が得られた。これらのグレードのそれぞれから、ジラウリン酸ジブチルスズのＡｒｏｍａｔｉｃ（商標）１００中１％溶液を加えないこと以外は、実施例１のそれと同じようなプライマー組成物がつくられた。得られたプライマー組成物は、熱可塑性材料（Ｂａｓｅｌｌ社の反応器グレードＴＰＯ、ＣＡ  １８６  ＡＣ）の１連のパネル上に、約５〜１０μｍの乾燥膜厚さで塗布された。その後、ベースコート／クリアコートが、実施例１に記載されたように塗布され、そしてベークされた。
【００３２】
ＧＭ社の試験方法、ＧＭ９０７１Ｐに従って接着性の試験をすると、ベースコートはプライマー層に接着性を持たないことが観察された。
【００３３】
（比較例Ｂ）
比較例Ａが、Ｖｅｓｔｏｐｌａｓｔ（商標）７０８の代わりにＶｅｓｔｏｐｌａｓｔ（商標）８２８を使用して繰り返された。Ｖｅｓｔｏｐｌａｓｔ（商標）８２８は、シラン官能性基を持たないポリオレフィンである。試験結果は比較例Ａにおけるのと同じであった。
【００３４】
（比較例ＣおよびＤ）
実施例１および２が、両方の場合とも、Ｒｏｈｍ  ａｎｄ  Ｈａａｓ社のＨＰ  ２１０５４−４Ｂ１として商業的に入手できる塩素化ポリオレフィンプライマーを使用して繰り返された。試験結果は、実施例１および２のそれと同じようであった。
【実施例３】
【００３５】
Ｖｅｓｔｏｐｌａｓｔ（商標）２０６が溶融され、そしてＡｒｏｍａｔｉｃ（商標）１００中に溶解されて、２０％溶液が得られた。７１．０４ｐｂｗのこの溶液が、４．３ｐｂｗのＡｒｏｍａｔｉｃ（商標）１５０、３．２７ｐｂｗのＡｒｏｍａｔｉｃ（商標）１００および２５ｐｂｗのＶＭＰナフサと混合された。その後、ジラウリン酸ジブチルスズのＡｒｏｍａｔｉｃ（商標）１００中１％溶液０．６９ｐｂｗが混合物に加えられた。
【００３６】
得られた透明なプライマー組成物が、成形着色（ＭＩＣ）ＴＰＯ基体（Ｓｅｑｕｅｌ  １１４０  ＹＢＴＡ）上に、約５〜１０μｍの乾燥膜厚さでスプレーされた。プライマーは、５分間室温でフラッシュ乾燥された。
【００３７】
その後、２成分溶媒媒体ウレタンベースコートが、約３８μｍの乾燥膜厚さで塗布された。ベースコートは、イソシアナート架橋体によって架橋されたヒドロキシ官能性ポリエステルに基づいていた。ベースコートは、５分間室温でフラッシュ乾燥された。その後、ヒドロキシ官能性アクリル樹脂およびイソシアナート架橋体に基づいた２成分ウレタンクリアコートが塗布された。１０分のフラッシュ乾燥後、全系は８０℃で３０分間ベークされた。
【００３８】
パネルは、Ｇｅｎｅｒａｌ  Ｍｏｔｏｒｓ社の試験手順ＧＭ４４６５ＰおよびＧＭ９０７１Ｐに従って、２４０時間湿潤下接着性を試験された。試験結果は、湿気に曝露後に接着性の損失またはブリスター生成がないという試験手順の判断基準を満たしていた。
【００３９】
押出グレードＴＰＯ（Ｓｅｑｕｅｌ  Ｅ３０００およびＩｎｄｕｒｅ  １５００  ＨＧ）基体を使用した実験を繰り返しても同じ結果が得られた。
【実施例４】
【００４０】
透明なプライマーが、実施例３と同じようにつくられ、成形着色（ＭＩＣ）ＴＰＯ基体（Ｓｅｑｕｅｌ  １１４０  ＹＢＴＡ）上に、約５〜１０μｍの乾燥膜厚さで塗布された。プライマーは、５分間室温でフラッシュ乾燥された。
【００４１】
ポリエステルポリオールおよびメラミン架橋体に基づいた１成分ベースコートが、プライマー処理された基体上に塗布された。その後、ポリウレタンポリオールおよびメラミン架橋体に基づいた１成分溶媒媒体クリアコートが塗布された。塗布後、全系が１２０℃の温度で３０分間ベークされた。
【００４２】
実施例３におけるのと同じ試験がされた。接着性の損失またはブリスター生成は起きなかった。押出グレードＴＰＯ（Ｓｅｑｕｅｌ  Ｅ３０００およびＩｎｄｕｒｅ  １５００  ＨＧ）基体を使用した実験を繰り返しても同じ結果が得られた。
【実施例５】
【００４３】
Ｖｅｓｔｏｐｌａｓｔ（商標）２０６が溶融され、そしてＡｒｏｍａｔｉｃ（商標）１００中に溶解されて、２０％溶液が得られた。３５．６３ｐｂｗのこの溶液が、３．６３ｐｂｗのＡｒｏｍａｔｉｃ（商標）１００、１．６６ｐｂｗの伝導性カーボンブラックおよび０．６５ｐｂｗの沈降硫酸バリウム（永久白）と混合された。この混合物は、水平型分散ミル中でガラスビーズを用いて粉砕され、ヘグマンゲージ基準で最低４の磨砕細度を達成した。その後、４．２ｐｂｗのＡｒｏｍａｔｉｃ（商標）１５０、１９．９１ｐｂｗの２０％Ｖｅｓｔｏｐｌａｓｔ  ２０６溶液、１９．８０ｐｂｗのＶＭＰナフサ、８．４７ｐｂｗのＡｒｏｍａｔｉｃ（商標）１００およびジラウリン酸ジブチルスズのＡｒｏｍａｔｉｃ（商標）１００中１％溶液０．５５ｐｂｗが添加された。この混合物に、アルキル化芳香族炭化水素樹脂（Ｎｅｖｉｌｌｅ  Ｃｈｅｍｉｃａｌ社から入手できるＮｅｖｃｈｅｍ（商標）１４０）のキシレン中２０％溶液５．４９ｐｂｗが添加された。この樹脂の添加は、プライマーの缶内安定性を有意に改善することが観察された。
【００４４】
得られたプライマー組成物は、熱可塑性材料（Ｂａｓｅｌｌ社の反応器グレードＴＰＯ、ＣＡ  １８６  ＡＣ）の１連のパネル上に、約５〜１０μｍの乾燥膜厚さで塗布された。その後、実施例１におけるように、２成分溶媒媒体ウレタンベースコートが、約３８μｍの乾燥膜厚さで塗布された。ベースコートは、イソシアナート架橋体によって架橋されたヒドロキシ官能性ポリエステルに基づいていた。プライマーおよびベースコートは、５分間室温でフラッシュ乾燥された。その後、ヒドロキシ官能性アクリル樹脂およびイソシアナート架橋体に基づいた２成分ウレタンクリアコートが塗布された。１０分のフラッシュ乾燥後、全系は８０℃で３０分間ベークされた。パネルは、実施例１におけるのと同じように試験された。試験結果は同じようであった（表１参照）。
【国際調査報告】
2006519689.tif 000003
2006519689.tif 000004